(57)【要約】【課題】亜鉛電池の寿命性能を向上させることができる亜鉛電池用負極を提供すること。【解決手段】集電体と、集電体に支持された負極材層と、を備える構造体を用意する工程と、構造体を、ハイドロタルサイト、バインダー及び有機溶剤を含むスラリーに浸漬させたのち、スラリーから取り出し乾燥することにより、負極材層を被覆するハイドロタルサイト層を形成する工程と、ハイドロタルサイト層に対して親水化処理を施す工程と、を備える、亜鉛電池用負極の製造方法。【選択図】なし【特許請求の範囲】
【請求項１】
集電体と、前記集電体に支持された負極材層と、を備える構造体を用意する工程と、
前記構造体を、ハイドロタルサイト、バインダー及び有機溶剤を含むスラリーに浸漬させたのち、前記スラリーから取り出し乾燥することにより、前記負極材層を被覆するハイドロタルサイト層を形成する工程と、
前記ハイドロタルサイト層に対して親水化処理を施す工程と、
を備える、亜鉛電池用負極の製造方法。
【請求項２】
前記スラリー中の前記ハイドロタルサイトの含有量は、前記スラリー中の固形分全量を基準として、７３質量％以上である、請求項１に記載の製造方法。
【請求項３】
前記親水化処理は、界面活性剤による親水化処理である、請求項１又は２に記載の製造方法。
【請求項４】
請求項１〜３のいずれか一項に記載の方法により製造された負極を用いる、亜鉛電池の製造方法。
【発明の詳細な説明】
【技術分野】
【０００１】
本発明は、亜鉛電池用負極の製造方法及び亜鉛電池の製造方法に関する。
【背景技術】
【０００２】
亜鉛負極を用いる亜鉛電池としては、ニッケル亜鉛電池、空気亜鉛電池、銀亜鉛電池等が知られている。例えば、ニッケル亜鉛電池は、水酸化カリウム水溶液等の水系電解液を用いる水系電池であることから、高い安全性を有すると共に、亜鉛電極とニッケル電極との組み合わせにより、水系電池としては高い起電力を有することが知られている。さらに、ニッケル亜鉛電池は、優れた入出力性能に加えて、低コストであることから、産業用途（例えば、バックアップ電源等の用途）及び自動車用途（例えば、ハイブリッド自動車等の用途）への適用可能性が検討されている。
【０００３】
ニッケル亜鉛電池の充放電反応は、例えば、下記式に従って進行する（放電反応：右向き、充電反応：左向き）。
（正極）２ＮｉＯＯＨ＋２Ｈ２Ｏ＋２ｅ−  →  ２Ｎｉ（ＯＨ）２＋２ＯＨ−
（負極）Ｚｎ＋２ＯＨ−  →  Ｚｎ（ＯＨ）２＋２ｅ−
【０００４】
上記式に示されるように、亜鉛電池では、放電反応により水酸化亜鉛（Ｚｎ（ＯＨ）２）が生成する。水酸化亜鉛は電解液に可溶であり、水酸化亜鉛が電解液に溶解すると、テトラヒドロキシド亜鉛酸イオン（［Ｚｎ（ＯＨ）４］２−）が電解液中に拡散する。その結果、負極の形態変化（変形）が進行すると共に充電電流の分布が不均一となること等により、負極上の局所で亜鉛の析出が起こり、デンドライト（樹枝状結晶）が発生する。従来の亜鉛電池では、充放電の繰り返しによりデンドライトが成長した場合、デンドライトがセパレータを貫通し短絡が発生する場合がある。そのため、このようなデンドライトによる短絡を防止し、寿命性能を向上させる種々の試みがなされている。例えば、下記特許文献１には、ニッケルメッキを施した不織布を電極間に介在させることで、デンドライトによる短絡を防止する技術が開示されている。
【先行技術文献】
【特許文献】
【０００５】
【特許文献１】特開昭５８−１２６６６５号公報
【発明の概要】
【発明が解決しようとする課題】
【０００６】
亜鉛電池に対しては、更なる寿命性能の向上が求められている。
【０００７】
そこで、本発明は、亜鉛電池の寿命性能を向上させることができる亜鉛電池用負極を提供することを目的とする。また、本発明は、優れた寿命性能を有する亜鉛電池を提供することを目的とする。
【課題を解決するための手段】
【０００８】
本発明者らは、上記テトラヒドロキシド亜鉛酸イオンの拡散を防止するという観点から寿命性能の向上を検討した結果、水酸化物イオン伝導性と亜鉛酸イオンのブロック機能を有するハイドロタルサイトを含有させた層（以下、「ハイドロタルサイト層」ともいう。）で負極材層を被覆すること、及び、ハイドロタルサイトを含む有機溶剤系のスラリーを用いて上記ハイドロタルサイト層を形成することが寿命性能の向上に有効であることを見い出し、本発明を完成させた。
【０００９】
本発明の一側面は、集電体と、集電体に支持された負極材層と、を備える構造体を用意する工程と、構造体を、ハイドロタルサイト、バインダー及び有機溶剤を含むスラリーに浸漬させたのち、スラリーから取り出し乾燥することにより、負極材層を被覆するハイドロタルサイト層を形成する工程と、ハイドロタルサイト層に対して親水化処理を施す工程と、を備える、亜鉛電池用負極の製造方法に関する。
【００１０】
負極材層を構成する材料（負極材）としては、通常、水によりペースト化されやすい材料が用いられるため、構造体を浸漬させるスラリー（ハイドロタルサイトを含むスラリー）が有機溶剤系のスラリーであることで、負極材の溶出が抑制されやすくなり、負極材がハイドロタルサイト層中に入り込み難くなる。そのため、上記方法によれば、水系のスラリーを用いる場合と比較して、テトラヒドロキシド亜鉛酸イオンの拡散を抑制しやすく、亜鉛電池の寿命性能をより向上させることができる亜鉛電池用負極が得られる。また、水系のスラリーを用いる場合、負極材層中に水が含浸し、負極材が再度ペースト化されることで、ハイドロタルサイト層の表面均一性が損なわれる場合があり、また、負極材層が剥がれてしまう場合があるが、上記方法では、このような不具合の発生が抑制される。
【００１１】
さらに、上記理由から有機溶剤系のスラリーを用いて検討を進めた結果明らかになったことであるが、構造体を浸漬させるスラリー（ハイドロタルサイトを含むスラリー）が有機溶剤系のスラリーである場合、負極材の溶出が抑制されるにもかかわらず、ハイドロタルサイト層の内部抵抗が大きくなり、寿命性能の向上効果及び高率放電性能の向上効果が十分に得られない場合があるのに対し、上記方法によれば、このような問題が起こり難い。すなわち、上記方法によれば、有機溶剤系のスラリーを用いることに起因する内部抵抗の上昇も抑制することができ、内部抵抗の上昇に起因する寿命性能の低下を抑制することもできる。これは、ハイドロタルサイト層に対して親水化処理を施すことにより得られる効果がである。このような効果が得られる原因は、明らかではないが、有機溶剤系のスラリーを用いてハイドロタルサイト層を形成した場合には、ハイドロタルサイト層中又はその表面に残留した有機溶剤等によってハイドロタルサイト層と電解液との親和性が低くなり、イオン移動抵抗が高くなるのに対し、上記方法では、親水化処理を施すことによってハイドロタルサイト層と電解液との親和性が高くなるため、内部抵抗の上昇が抑制されると本発明者らは推察している。
【００１２】
さらに、上記方法では、構造体をスラリーに浸漬させることで、容易に負極材層の表面全体にハイドロタルサイト層を形成することができる。そのため、上記方法によれば、負極材層の露出面の全てを容易にハイドロタルサイト層により被覆することができ、テトラヒドロキシド亜鉛酸イオンの拡散を十分に防止することが可能となる。
【００１３】
上記スラリー中のハイドロタルサイトの含有量は、スラリー中の固形分全量を基準として、７３質量％以上であることが好ましい。この場合、寿命性能をより向上させることができる。
【００１４】
親水化処理は、界面活性剤による親水化処理であることが好ましい。この場合、内部抵抗の上昇がより一層抑制されやすい。
【００１５】
本発明の他の一側面は、上述した方法により製造された負極を用いる、亜鉛電池の製造方法に関する。この方法によれば、優れた寿命性能を有する亜鉛電池を得ることができる。
【発明の効果】
【００１６】
本発明によれば、亜鉛電池の寿命性能を向上させることができる亜鉛電池用負極を提供することができる。また、本発明によれば、優れた寿命性能を有する亜鉛電池を提供することができる。
【図面の簡単な説明】
【００１７】
【図１】一実施形態の亜鉛電池用負極の製造方法に用いられる構造体を示す模式図である。
【図２】一実施形態の亜鉛電池用負極の製造方法の一工程を説明するための模式図である。
【図３】一実施形態の亜鉛電池用負極の製造方法の一工程を説明するための模式図である。
【発明を実施するための形態】
【００１８】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。本明細書において、組成物中の各成分の使用量は、組成物中に各成分に該当する物質が複数存在する場合、特に断らない限り、組成物中に存在する当該複数の物質の合計量を意味する。また、本明細書において「膜」又は「層」との語は、平面図として観察したときに、全面に形成されている形状の構造に加え、一部に形成されている形状の構造も包含される。また、本明細書において「工程」との語は、独立した工程だけではなく、他の工程と明確に区別できない場合であってもその工程の所期の作用が達成されれば、本用語に含まれる。
【００１９】
以下、本発明の好適な実施形態について説明する。ただし、本発明は下記実施形態に何ら限定されるものではない。
【００２０】
本実施形態の亜鉛電池用負極の製造方法は、集電体と、集電体に支持された負極材層と、を備える構造体を用意する工程（以下、「第一工程」ともいう）と、構造体を、ハイドロタルサイト、バインダー及び有機溶剤を含むスラリーに浸漬させたのち、スラリーから取り出し乾燥することにより、負極材層を被覆するハイドロタルサイト層を形成する工程（以下、「第二工程」ともいう）と、ハイドロタルサイト層に対して親水化処理を施す工程（以下、「第三工程」ともいう）と、を備える。
【００２１】
以下、図１〜図３を参照して、各工程について説明する。
【００２２】
図１は、本実施形態の構造体を示す模式図である。具体的には、図１（ａ）は、本実施形態の構造体を示す正面図であり、図１（ｂ）は、図１（ａ）のＩｂ−Ｉｂ線に沿った断面図である。
【００２３】
図１（ａ）及び図１（ｂ）に示すように、構造体１は、集電体（負極集電体）２と、負極材層３とを備える。集電体２は、負極材からの電流の導電路を構成している。集電体２は、パンチングメタルによって構成された３次元網目構造の集電体であるが、集電体の構造は特に限定されず、例えば、平板状、シート状等の形状であってよく、発泡金属、エキスパンドメタル、金属繊維のフェルト状物等によって構成された３次元網目構造の集電体などであってもよい。
【００２４】
集電体２は、導電性及び耐アルカリ性を有する材料で構成されている。このような材料としては、例えば、負極の反応電位でも安定である材料（負極の反応電位よりも貴な酸化還元電位を有する材料、アルカリ水溶液中で基材表面に酸化被膜等の保護被膜を形成して安定化する材料など）を用いることができる。また、負極においては、副反応として電解液の分解反応が進行し水素ガスが発生するが、水素過電圧の高い材料はこのような副反応の進行を抑制できる点で好ましい。集電体２を構成する材料の具体例としては、亜鉛；鉛；スズ；スズ等の金属メッキを施した金属材料（銅、真鍮、鋼、ニッケル等）などが挙げられる。
【００２５】
負極材層３は、負極材により形成された層である。負極材層３は、集電体２の網目の間に負極材が充填されることにより集電体２に支持されている。
【００２６】
負極材層３は、亜鉛含有成分を含む。亜鉛含有成分としては、例えば、金属亜鉛、酸化亜鉛及び水酸化亜鉛が挙げられる。亜鉛含有成分は亜鉛電池において負極活物質として機能するものであり、負極活物質の原料と言い換えることもできる。亜鉛含有成分の含有量は、より優れた寿命性能が得られる観点から、負極材の全質量を基準として、好ましくは５０質量％以上であり、より好ましくは７０質量％以上であり、更に好ましくは７５質量％以上である。亜鉛含有成分の含有量は、より優れた寿命性能が得られる観点から、負極材の全質量を基準として、好ましくは９５質量％以下であり、より好ましくは９０質量％以下であり、更に好ましくは８５質量％以下である。
【００２７】
負極材層３は、バインダー（結着剤）、導電材等の添加剤を更に含んでいてよい。
【００２８】
バインダーとしては、親水性又は疎水性のポリマー等が挙げられる。具体的には、例えば、ポリテトラフルオロエチレン（ＰＴＦＥ）、ヒドロキシエチルセルロース（ＨＥＣ）、カルボキシメチルセルロース（ＣＭＣ）、ポリエチレンオキシド、ポリエチレン、ポリプロピレン等をバインダーとして用いることができる。バインダーは、一種を単独で、又は、複数種を組み合わせて用いることができる。バインダーの粘度は、例えば、濃度２％の水溶液において、室温（２５℃）で３０００〜６０００ｃｐであってよく、濃度６０％の水溶液において、室温（２５℃）で２５ｃｐ程度であってよい。バインダーの含有量は、例えば、亜鉛含有成分１００質量部に対して０．５〜１０質量部である。
【００２９】
導電材としては、酸化インジウム等のインジウム化合物が挙げられる。導電剤の含有量は、例えば、亜鉛含有成分１００質量部に対して１〜２０質量部である。
【００３０】
第一工程は、上記構造体１を製造する工程であってもよい。具体的には、例えば、負極材ペーストを集電体２に配置した後に乾燥する工程であってよい。負極材ペーストは、例えば、負極材ペーストをローラで圧延してシート化して集電体に貼り付ける方法により、集電体に配置されてよい。負極材ペーストは、例えば、集電体２に負極材ペーストを塗布又は充填することにより、集電体２上及び／又は集電体２の内部に配置されてもよい。負極材ペーストを塗布又は充填する方法は、特に限定されず、集電体２の形状、負極材層の形状等に応じて適宜選択してよい。負極材ペーストからなる負極材ペースト層が乾燥されることで負極材からなる負極材層が形成される。負極材層は、必要に応じて、プレス等によって密度を高めてもよい。
【００３１】
負極材ペーストは、負極材の原料と、溶媒（例えば水）とを含有する。負極材ペーストは、負極材の原料に対して溶媒（例えば水）を加えて混練することにより得られる。負極材の原料としては、亜鉛含有成分、添加剤等が挙げられる。
【００３２】
図２は、本実施形態の亜鉛電池用負極の製造方法における第二工程を説明するための模式図である。具体的には、図２（ａ）は、構造体をスラリーに浸漬させた状態を示す正面図であり、図２（ｂ）は、図２（ａ）のＩＩｂ−ＩＩｂ線に沿った断面図であり、図２（ｃ）は、第二工程により得られるハイドロタルサイト層付き構造体を示す正面図であり、図２（ｄ）は、図２（ｃ）のＩＩｄ−ＩＩｄ線に沿った断面図である。
【００３３】
第二工程では、構造体１の負極材層３の少なくとも一部（負極材層３の露出面の少なくとも一部）がスラリー４と接触するように構造体１をスラリー４に浸漬させる。これにより、負極材層３の少なくとも一部（負極材層３の露出面の少なくとも一部）を覆うように、スラリー４からなる層が形成され、当該層を乾燥させることにより、ハイドロタルサイト層（ハイドロタルサイトを含有する層、被覆層）５が形成される。ハイドロタルサイト層５は、多孔性を有しており、水酸化物イオン伝導性と亜鉛酸イオンのブロック機能を有する。
【００３４】
図２（ａ）及び図２（ｂ）に示すように、第二工程では、負極材層３の全体（負極材層３の露出面の全て）がスラリー４と接触するように構造体１をスラリー４に浸漬させてよい。この場合、図２（ｃ）及び図２（ｄ）に示すように、負極材層３の全体（負極材層３の露出面の全て）を覆うようにハイドロタルサイト層５を形成することができる。このように、本実施形態の方法によれば、負極材層３上にスラリー４を塗布又は印刷する方法と比較して、容易に、負極材層３の露出面の全てをハイドロタルサイト層５により被覆することができる。
【００３５】
スラリー４は、ハイドロタルサイト、バインダー及び有機溶剤を少なくとも含む。
【００３６】
ハイドロタルサイトは、層状の結晶構造を有しており、構造式「Ｍ２＋１−ｘＭ３＋ｘ（ＯＨ）２Ａｎ−ｘ／ｎ・ｍＨ２Ｏ」で表される。前記構造式中、Ｍ２＋は２価の金属イオンを示し、Ｍ３＋は３価の金属イオンを示し、Ａｎ−はｎ価の陰イオンを示し、０．２０＜ｘ≦０．３３であり、ｍは０又は正の数を示す。Ｍ２＋としては、Ｍｇ２＋、Ｍｎ２＋、Ｆｅ２＋、Ｚｎ２＋、Ｃａ２＋、Ｎｉ２＋、Ｃｏ２＋、Ｃｕ２＋、Ｃｄ２＋等が挙げられ、優れた寿命性能を得やすい観点から、Ｍｇ２＋が好ましい。Ｍ３＋としては、Ａｌ３＋、Ｆｅ３＋、Ｍｎ３＋、Ｃｒ３＋、Ｃｏ３＋、Ｉｎ３＋、Ｖ３＋等が挙げられ、優れた寿命性能を得やすい観点から、Ａｌ３＋が好ましい。Ａｎ−としては、ＣＯ３２−、ＳＯ４２−、Ｃｌ−、ＮＯ３−等が挙げられ、優れた寿命性能を得やすい観点から、ＣＯ３２−が好ましい。
【００３７】
ハイドロタルサイトにおいて３価の金属イオンの含有量に対する２価の金属イオンの含有量の比率（２価の金属イオンの含有量／３価の金属イオンの含有量）は、モル比で下記の範囲が好ましい。前記比率は、優れた寿命性能を得やすい観点から、２以上が好ましい。前記比率は、優れた寿命性能を得やすい観点から、４以下が好ましく、３以下がより好ましい。これらの観点から、前記比率は、２〜４が好ましく、２〜３がより好ましい。ハイドロタルサイトは、優れた寿命性能を得やすい観点から、マグネシウム（マグネシウムイオン）及びアルミニウム（アルミニウムイオン）を含み、且つ、アルミニウムの含有量に対するマグネシウムの含有量の比率がモル比でこれらの範囲であることが好ましい。
【００３８】
バインダーは、例えば、樹脂材料である。バインダーとしては、親水性又は疎水性のポリマー等が挙げられ、具体的には、フッ素系ポリマー（例えばポリテトラフルオロエチレン（ＰＴＦＥ）、ポリフッ化ビニリデン（ＰＶＤＦ））、非イオン系水溶性ポリマー（例えばポリエチレンオキサイド（ＰＥＯＸ））、アクリル酸系ポリマー（例えばポリアクリル酸ナトリウム（ＳＰＡ））、ポリアミド系ポリマー（例えばポリアミド）、オレフィン系ポリマー（ポリオレフィン）、ナイロン系ポリマー（例えばナイロン）、スチレンブタジエン系ポリマー（例えばスチレン−ブタジエンゴム）、セルロース系ポリマー（例えばカルボキシメチルセルロース（ＣＭＣ）、ヒドロキシエチルセルロース（ＨＥＣ）及びヒドロキシプロピルメチルセルロース（ＨＰＭＣ））等が挙げられる。
【００３９】
有機溶剤としては、例えば、Ｎ−メチル−２−ピロリドン、ジメチルホルムアミド、ジメチルアセトアミド、メチルエチルケトン、シクロヘキサノン、酢酸メチル、アクリル酸メチル、ジエチルトリアミン、Ｎ，Ｎ−ジメチルアミノプロピルアミン、テトラヒドロフラン（ＴＨＦ）、トルエン、アセトン、ジエチルエーテル、ジメチルアセトアミド、ヘキサメチルホスファルアミド、ジメチルスルフォキシド、ベンゼン、キシレン、キノリン、ピリジン、メチルナフタレン及びヘキサンが挙げられる。これらの中でも、Ｎ−メチル−２−ピロリドンが好ましく用いられる。
【００４０】
ハイドロタルサイト及びバインダーの合計に対するハイドロタルサイトの含有量は、優れた寿命性能を得る観点から、好ましくは７３質量％以上であり、より好ましくは７５質量％以上であり、更に好ましくは７７質量％以上であり、特に好ましくは７９質量％である。ハイドロタルサイト及びバインダーの合計に対するハイドロタルサイトの含有量は、優れた寿命性能を得やすい観点から、好ましくは９５質量％未満であり、より好ましくは９２質量％以下であり、更に好ましくは９０質量％以下である。
【００４１】
スラリー中のハイドロタルサイトの含有量は、優れた寿命性能を得る観点から、スラリー中の固形分全量を基準として、好ましくは７３質量％以上であり、より好ましくは７５質量％以上であり、更に好ましくは７７質量％以上であり、特に好ましくは７９質量％である。スラリー中のハイドロタルサイトの含有量は、優れた寿命性能を得る観点から、スラリー中の固形分全量を基準として、好ましくは９０質量％未満であり、より好ましくは８７質量％以下であり、更に好ましくは８５質量％以下である。
【００４２】
スラリー中の有機溶剤の含有量は、例えば、スラリーの全質量を基準として、４０質量％以上であり、５０質量％以上又は５５質量％以上であってもよい。スラリー中の有機溶剤の含有量は、例えば、スラリーの全質量を基準として、９０質量％以下であり、８０質量％以下又は７５質量％以下であってもよい。
【００４３】
スラリー４には、有機溶剤以外の溶媒成分（例えば水）が含まれていないことが好ましい。スラリー４中の溶媒成分に占める有機溶剤の量は、溶媒成分の全質量を基準として、好ましくは９５質量％以上であり、より好ましくは９９質量％以上であり、更に好ましくは９９．５質量％以上であり、特に好ましくは１００質量％である。
【００４４】
スラリー４は、添加剤として、シランカップリング剤を更に含んでいてもよい。スラリー４がシランカップリング剤を含む場合、スラリー４の凝集物が低減する傾向がある。シランカップリング剤としては、例えば、ビニルシランカップリング剤、エポキシシランカップリング剤、スチリルカップリング剤、メタクリルシランカップリング剤、アクリルシランカップリング剤、アミノシランカップリング剤、イソジアヌレートシランカップリング剤、ウレイドシランカップリング剤、メルカプトシランカップリング剤、イソジアネートシランカップリング剤等が挙げられる。
【００４５】
スラリー４中のシランカップリング剤の含有量は、優れたサイクル寿命性能が得られる観点から、スラリーの固形分全量を基準として、好ましくは０．１質量％以上であり、より好ましくは０．５質量％以上であり、更に好ましくは１質量％以上である。スラリー４中のシランカップリング剤の含有量は、優れたサイクル寿命性能が得られる観点から、スラリーの固形分全量を基準として、好ましくは８質量％以下であり、より好ましくは６質量％以下であり、更に好ましくは４質量％以下である。
【００４６】
スラリー４は、添加剤として、アルミナ、チタニア、二酸化珪素等の酸化物；窒化アルミニウム、窒化珪素等の窒化物；硫酸バリウム、硫酸カルシウム等の硫酸塩などを更に含んでいてもよい。
【００４７】
第二工程での乾燥温度及び時間は、スラリー中の溶媒成分（例えば有機溶剤）の量等に応じて適宜変更することができる。乾燥後に得られるハイドロタルサイト層５中の溶媒成分の含有量は、好ましくは０．５質量％以下であり、より好ましくは０．１質量％以下である。
【００４８】
第二工程では、構造体をスラリー４から取り出した後、第三工程の前に、スラリー４からなる層の厚さを調整する層厚調整手段に供してもよい。例えば、スラリー４からなる層が形成された構造体をスリットに通すことで当該層の厚さを調整してよい。本実施形態では、上記層厚調整手段に加え、溶媒成分量、乾燥時間等を調整することなどによりハイドロタルサイト層５の厚さを所望の範囲に調整することができる。ハイドロタルサイト層５の厚さは、優れた寿命性能を得やすい観点から、５〜２００μｍが好ましい。ハイドロタルサイト層の厚さとしては、厚さの平均値を用いることができる。
【００４９】
第三工程では、ハイドロタルサイト層５に対して親水化処理を施すことにより、ハイドロタルサイト層の親水性を高める。親水化処理としては、界面活性剤による処理、スルホン化処理、フッ素ガス処理、アクリル酸グラフト重合処理、コロナ放電処理、プラズマ処理等が挙げられる。これらの中でも界面活性剤による処理が好ましい。以下、界面活性剤による処理を例に挙げて、親水化処理の具体的な方法について説明する。
【００５０】
図３は、本実施形態の亜鉛電池用負極の製造方法における第三工程の一例を示す模式図である。具体的には、図３（ａ）は、界面活性剤による親水化処理の方法の一例を示す模式図であり、図３（ｂ）は、ハイドロタルサイト層５が親水化処理されてなる亜鉛電池用負極を示す模式図である。
【００５１】
界面活性剤による処理では、例えば、ハイドロタルサイト層５の表面（露出面）に界面活性剤を接触させ、ハイドロタルサイト層５の表面に界面活性剤を結合させることにより、ハイドロタルサイト層の親水性を高めることができる。具体的には、例えば、図３（ａ）に示すように、第二工程で得られたハイドロタルサイト層付き構造体６を界面活性剤を含む水溶液７に浸漬させることにより、ハイドロタルサイト層５に対して親水化処理を施すことができる。この方法によれば、容易にハイドロタルサイト層の表面（露出面）の全てを親水化することができ、寿命性能をより向上させることができる。
【００５２】
界面活性剤としては、アニオン性界面活性剤、カチオン性界面活性剤、両性界面活性剤又は非イオン性界面活性剤のいずれの界面活性剤も用いることができる。これらの中でも、ハイドロタルサイト層の親水性を向上させやすい観点から、非イオン性界面活性剤が好ましく用いられる。界面活性剤の使用量は、例えば、界面活性剤を含む水溶液の全質量を基準として、０．５質量％以上であり、５質量％以下である。
【００５３】
ハイドロタルサイト層付き構造体６を界面活性剤を含む水溶液７に浸漬させる時間は、水溶液の温度、界面活性剤の濃度等に応じて適宜変更することができる。
【００５４】
以上の方法により得られる亜鉛電池用負極１０は、集電体２と、集電体２に支持された負極材層３と、負極材層３を被覆する、親水化処理されたハイドロタルサイト層５ａと、を備えている。この亜鉛電池用負極１０を用いることにより、亜鉛電池の寿命性能を向上させることができる。
【００５５】
亜鉛電池用負極１０は未化成の負極であるが、亜鉛電池用負極の製造方法は、第三工程で得られた亜鉛電池用負極１０を化成する工程（第四工程）を更に備えていてもよい。すなわち、亜鉛電池用負極の製造方法により得られる負極は、化成後の負極であってもよい。
【００５６】
第四工程は、例えば、亜鉛電池の製造工程において実施される。具体的には、未化成の負極及び正極を備える未化成の亜鉛電池を組み立てた後、所定の条件にて充電を行うことで未化成の負極を化成することができる。化成条件は、電極活物質（正極活物質及び負極活物質）の性状に応じて調整することができる。
【００５７】
次に、上記の製造方法で得られる負極が用いられる本実施形態の亜鉛電池の一例として、ニッケル亜鉛電池について説明する。ニッケル亜鉛電池では、負極が亜鉛（Ｚｎ）電極であり、正極がニッケル（Ｎｉ）電極である。
【００５８】
本実施形態のニッケル亜鉛電池（例えばニッケル亜鉛二次電池）は、例えば、電槽と、電槽に収容された電極群（例えば極板群）及び電解液と、を備える。ニッケル亜鉛電池は化成後又は未化成のいずれであってもよい。ニッケル亜鉛電池が未化成のニッケル亜鉛電池である場合、電極（負極及び正極）は未化成の電極であり、ニッケル亜鉛電池が化成後のニッケル亜鉛電池である場合、電極は化成後の電極である。
【００５９】
電極群は、例えば、負極（例えば負極板）と、正極（例えば正極板）と、両電極の間に設けられたセパレータと、を備える。電極群は、複数の負極、正極及びセパレータを備えていてよい。複数の負極同士及び複数の正極同士は、例えば、ストラップで連結されていてよい。
【００６０】
正極は、正極集電体と、当該正極集電体に支持された正極材と、を有する。
【００６１】
正極集電体は、正極材からの電流の導電路を構成する。正極集電体は、例えば、平板状、シート状等の形状を有している。正極集電体は、発泡金属、エキスパンドメタル、パンチングメタル、金属繊維のフェルト状物等によって構成された３次元網目構造の集電体などであってもよい。正極集電体は、導電性及び耐アルカリ性を有する材料で構成されている。このような材料としては、例えば、正極の反応電位でも安定である材料（正極の反応電位よりも貴な酸化還元電位を有する材料、アルカリ水溶液中で基材表面に酸化被膜等の保護被膜を形成して安定化する材料など）を用いることができる。また、正極においては、副反応として電解液の分解反応が進行し酸素ガスが発生するが、酸素過電圧の高い材料はこのような副反応の進行を抑制できる点で好ましい。正極集電体を構成する材料の具体例としては、白金；ニッケル（発泡ニッケル等）；ニッケル等の金属メッキを施した金属材料（銅、真鍮、鋼等）などが挙げられる。これらの中でも、発泡ニッケルで構成される正極集電体が好ましく用いられる。高率放電性能を更に向上させることができる観点から、少なくとも正極集電体における正極材を支持する部分（正極材支持部）が発泡ニッケルで構成されていることが好ましい。
【００６２】
正極材は、例えば、層状を呈している。すなわち、正極は、正極材層を有していてよい。正極材層は、正極集電体上に形成されていてよい。正極集電体の正極材支持部が３次元網目構造を有する場合、当該集電体の網目の間に正極材が充填されて正極材層が形成されていてもよい。
【００６３】
正極材は、ニッケルを含む正極活物質を含有する。正極活物質としては、オキシ水酸化ニッケル（ＮｉＯＯＨ）、水酸化ニッケル等が挙げられる。正極材は、例えば、満充電状態ではオキシ水酸化ニッケルを含有し、放電末状態では水酸化ニッケルを含有する。正極活物質の含有量は、例えば、正極材の全質量を基準として５０〜９５質量％であってもよい。
【００６４】
正極材は、添加剤として、正極活物質以外の他の成分を更に含有してよい。添加剤としては、バインダー（結着剤）、導電剤、膨張抑制剤等が挙げられる。
【００６５】
バインダーとしては、親水性又は疎水性のポリマー等が挙げられる。具体的には、例えば、カルボキシメチルセルロース（ＣＭＣ）、ヒドロキシエチルセルロース（ＨＥＣ）、ヒドロキシプロピルメチルセルロース（ＨＰＭＣ）、ポリアクリル酸ナトリウム（ＳＰＡ）、フッ素系ポリマー（ポリテトラフルオロエチレン（ＰＴＦＥ）等）などをバインダーとして用いることができる。バインダーの含有量は、例えば、正極活物質１００質量部に対して０．０１〜５質量部である。
【００６６】
導電剤としては、コバルト化合物（金属コバルト、酸化コバルト、水酸化コバルト等）などが挙げられる。導電剤の含有量は、例えば、正極活物質１００質量部に対して１〜２０質量部である。
【００６７】
膨張抑制剤としては、酸化亜鉛等が挙げられる。膨張抑制剤の含有量は、例えば、正極活物質１００質量部に対して０．０１〜５質量部である。
【００６８】
セパレータは、例えば、平板状、シート状等の形状を有するセパレータである。セパレータとしては、ポリオレフィン系微多孔膜、ナイロン系微多孔膜、耐酸化性のイオン交換樹脂膜、セロハン系再生樹脂膜、無機−有機セパレータ、ポリオレフィン系不織布等が挙げられる。
【００６９】
電解液は、例えば、溶媒及び電解質を含有している。溶媒としては、水（例えばイオン交換水）等が挙げられる。電解質としては、塩基性化合物等が挙げられ、水酸化カリウム（ＫＯＨ）、水酸化ナトリウム（ＮａＯＨ）、水酸化リチウム（ＬｉＯＨ）等のアルカリ金属水酸化物などが挙げられる。電解液は、溶媒及び電解質以外の成分を含有してもよく、例えば、リン酸カリウム、フッ化カリウム、炭酸カリウム、リン酸ナトリウム、フッ化ナトリウム、酸化亜鉛、酸化アンチモン、二酸化チタン、非イオン性界面活性剤、アニオン性界面活性剤等を含有してもよい。
【００７０】
以上説明したニッケル亜鉛電池は、例えば、電極を含む構成部材を組み立ててニッケル亜鉛電池を得る組立工程を備える方法により得ることができる。
【００７１】
組立工程では、例えば、まず、未化成の正極及び未化成の負極を、セパレータを介して交互に積層し、正極同士及び負極同士をストラップで連結させて電極群を作製する。未化成の負極としては、上記の製造方法により得られた負極を用いる。未化成の正極としては、例えば、正極材の原料に対して溶媒（例えば水）を加えて混練することにより得られる正極材ペースト（ペースト状の正極材）を用いること、及び、ハイドロタルサイト層を形成しないこと以外は、負極と同様の製造方法により得られた正極を用いることができる。正極材の原料としては、正極活物質の原料（例えば水酸化ニッケル）、添加剤等が挙げられる。正極には負極と同様にハイドロタルサイト層を形成してもよい。この場合、ハイドロタルサイト層に対して親水化処理を施してもよい。
【００７２】
次いで、この電極群を電槽内に配置した後、電槽の上面に蓋体を接着して未化成のニッケル亜鉛電池を得る。次いで、電解液を未化成のニッケル亜鉛電池の電槽内に注入した後、一定時間放置する。次いで、所定の条件にて充電を行うことで化成することによりニッケル亜鉛電池を得る。
【００７３】
以上、正極がニッケル電極であるニッケル亜鉛電池（例えばニッケル亜鉛二次電池）の例を説明したが、亜鉛電池は、正極が空気極である空気亜鉛電池（例えば空気亜鉛二次電池）であってもよく、正極が酸化銀極である銀亜鉛電池（例えば銀亜鉛二次電池）であってもよい。
【００７４】
空気亜鉛電池の空気極としては、空気亜鉛電池に使用される公知の空気極を用いることができる。空気極は、例えば、空気極触媒、電子伝導性材料等を含む。空気極触媒としては、電子伝導性材料としても機能する空気極触媒を用いることができる。
【００７５】
空気極触媒としては、空気亜鉛電池における正極として機能するものを用いることが可能であり、酸素を正極活物質として利用可能な種々の空気極触媒が使用できる。空気極触媒としては、酸化還元触媒機能を有するカーボン系材料（黒鉛等）、酸化還元触媒機能を有する金属材料（白金、ニッケル等）、酸化還元触媒機能を有する無機酸化物材料（ペロブスカイト型酸化物、二酸化マンガン、酸化ニッケル、酸化コバルト、スピネル酸化物等）などが挙げられる。空気極触媒の形状は、特に限定されないが、例えば粒子状であってもよい。空気極における空気極触媒の使用量は、空気極の合計量に対して、５〜７０体積％であってもよく、５〜６０体積％であってもよく、５〜５０体積％であってもよい。
【００７６】
電子伝導性材料としては、導電性を有し、かつ、空気極触媒とセパレータとの間の電子伝導を可能とするものを用いることができる。電子伝導性材料としては、ケッチェンブラック、アセチレンブラック、チャンネルブラック、ファーネスブラック、ランプブラック、サーマルブラック等のカーボンブラック類；鱗片状黒鉛のような天然黒鉛、人造黒鉛、膨張黒鉛等のグラファイト類；炭素繊維、金属繊維等の導電性繊維類；銅、銀、ニッケル、アルミニウム等の金属粉末類；ポリフェニレン誘導体等の有機電子伝導性材料；これらの任意の混合物などが挙げられる。電子伝導性材料の形状は、粒子状であってもよく、その他の形状であってもよい。電子伝導性材料は、空気極において厚さ方向に連続した相をもたらす形態で用いられることが好ましい。例えば、電子伝導性材料は、多孔質材料であってもよい。また、電子伝導性材料は、空気極触媒との混合物又は複合体の形態であってもよく、前述したように、電子伝導性材料としても機能する空気極触媒であってもよい。空気極における電子伝導性材料の使用量は、空気極の合計量に対して、１０〜８０体積％であってもよく、１５〜８０体積％であってもよく、２０〜８０体積％であってもよい。
【００７７】
銀亜鉛電池の酸化銀極としては、銀亜鉛電池に使用される公知の酸化銀極を用いることができる。酸化銀極は、例えば酸化銀（Ｉ）を含む。
【実施例】
【００７８】
以下、本発明の内容を実施例及び比較例を用いてより詳細に説明するが、本発明は以下の実施例に限定されるものではない。
【００７９】
（実施例１）
［亜鉛電極の作製］
酸化亜鉛粉末８２質量部、亜鉛粉末１０質量部、及び、酸化インジウム５質量部を混合して得られた混合粉末に、ＰＴＦＥを６０質量％含有するＰＴＦＥディスパージョン（三井・デュポンフロロケミカル株式会社製、商品名：テフロン３１−ＪＲ、「テフロン」は登録商標）５質量部と水１０質量部とを加えた後、剪断応力を加えながら乳鉢で１５分間混練して混練物を得た。次に、水４０質量部を加えた後に１５分間混練して負極材ペーストを得た。この負極材ペーストをローラで１．０ｍｍまで圧延してシート化した後、所定寸法の２枚のシート（負極材シート）を切り取った。そして、２枚のシートを集電体（厚さ０．１ｍｍスズメッキ銅製のパンチングメタル）の両面に配置した後、加圧成形及び乾燥を施して、集電体と、集電体に支持された負極材層と、を備える構造体Ａを作製した。構造体Ａの厚さ（全厚）は０．３８ｍｍであった。
【００８０】
ハイドロタルサイト（Ｍｇ４Ａｌ２（ＯＨ）１２ＣＯ３・３Ｈ２Ｏ、構造式「Ｍ２＋１−ｘＭ３＋ｘ（ＯＨ）２Ａｎ−ｘ／ｎ・ｍＨ２Ｏ」においてｘ＝１／３、ｎ＝２、ｍ＝３、マグネシウム／アルミニウムのモル比：２、協和化学株式会社製、商品名：ＤＨＴ−４Ｈ）、バインダー（ＰＶＤＦ）、ビニルシランカップリング剤（信越化学株式会社製、商品名：ＫＢＭ１００３、ビニルトリメトキシシラン）及びＮＭＰ（Ｎ−メチル−２−ピロリドン）を含むスラリーに上記構造体Ａを浸漬させた。このとき、負極材層の露出面の全てが上記スラリーに接するように、構造体Ａをスラリーに浸漬させた。構造体Ａをスラリーから取り出したのち、スリットに通して厚さを調整し、次いで乾燥させることで構造体Ａの表面（露出面）全体を被覆するハイドロタルサイト層を形成した。ハイドロタルサイト、バインダー、及び、ビニルシランカップリング剤の配合比（質量比）を表１に示す。
【００８１】
次いで、得られたハイドロタルサイト層付き構造体Ａを、２質量％の界面活性剤（ＳｉｇｍａＡｌｄｒｉｃｈ社製、非イオン性界面活性剤、商品名：ＴｒｉｔｏｎＸ−１００）を含む水溶液中に１５分間浸漬することにより、ハイドロタルサイト層の親水化処理を行った。このとき、ハイドロタルサイト層の露出面の全てが上記水溶液に接するように、ハイドロタルサイト層付き構造体Ａをスラリーに浸漬させた。以上の操作により、亜鉛電極を得た。
【００８２】
亜鉛電極の断面の任意の５箇所を走査型電子顕微鏡（日本電子株式会社製、商品名：ＪＳＭ−６０１０ＬＡ）により観察し、各観察箇所において観察される二つのハイドロタルサイト層のそれぞれの厚さを測定し、任意の１０点の厚さの平均値をハイドロタルサイト層の厚さとして得た。ハイドロタルサイト層の平均膜厚は５０μｍであった。
【００８３】
［ニッケル電極の作製］
多孔度９６％、厚さ１．４ｍｍのスポンジ状ニッケル金属多孔体をロールプレスにより厚さ０．８ｍｍまで加圧成形した。次に、平均粒径が２０μｍのコバルト被覆水酸化ニッケル粉末８８質量部と添加剤（コバルト粉末８質量部、酸化コバルト２質量部、酸化亜鉛２質量部、及び、カルボキシメチルセルロースの２質量％水溶液３０質量部）とを混合して正極材ペーストを得た。この正極材ペーストを上述のニッケル金属多孔体に充填した後、８０℃で６０分乾燥した。そして、ロールプレスにより厚さ（全厚）０．４１ｍｍまで加圧成形してニッケル電極を作製した。
【００８４】
［ニッケル亜鉛電池の作製］
不織布（平均細孔径：６μｍ、透気度：０．５ｓｅｃ／１００ｃｃ、厚さ：１００μｍ、構成材料：セルロース）を介してニッケル電極２枚及び亜鉛電極３枚を交互に積層した後、同極性の極板同士をスポット溶接で連結させて極板群を作製した。この極板群を電槽内に配置して未化成のニッケル亜鉛電池を得た。水酸化リチウム１質量％を含む水酸化カリウム３０質量％水溶液を電解液として未化成のニッケル亜鉛電池に注入した。その後、２５℃の環境下において、電流値３０ｍＡで３００ｍＡｈの充電を行った後、電流値１５０ｍＡで１．０Ｖまで放電した。続いて、電流値６０ｍＡ、３１５ｍＡｈの充電を行った後、電流値１５０ｍＡで１．３Ｖまで放電した。充放と放電との間には１時間の休止を入れた。また、充電時の過充電を防止するため、上限電圧を２．２Ｖに設定している。このようにして設計容量３００ｍＡｈのニッケル亜鉛電池を作製した。
【００８５】
（実施例２〜６）
亜鉛電極の作製において、ハイドロタルサイト、バインダー、及び、ビニルシランカップリング剤の配合比（質量比）を表１に示す値に変更したこと以外は、実施例１と同様にして、実施例２〜６のニッケル亜鉛電池をそれぞれ作製した。
【００８６】
（比較例１）
亜鉛電極の作製において、ハイドロタルサイト層の親水化処理を行わなかったこと以外は、実施例３と同様にして、比較例１のニッケル亜鉛電池を作製した。
【００８７】
（比較例２）
実施例１と同様にして構造体Ａを作製した後、ハイドロタルサイト（Ｍｇ４Ａｌ２（ＯＨ）１２ＣＯ３・３Ｈ２Ｏ、構造式「Ｍ２＋１−ｘＭ３＋ｘ（ＯＨ）２Ａｎ−ｘ／ｎ・ｍＨ２Ｏ」においてｘ＝１／３、ｎ＝２、ｍ＝３、マグネシウム／アルミニウムのモル比：２、協和化学株式会社製、商品名：ＤＨＴ−４Ｈ）、バインダー（ＰＴＦＥ）、ビニルシランカップリング剤（信越化学株式会社製、商品名：ＫＢＭ１００３、ビニルトリメトキシシラン）及び水を含むスラリーに上記構造体Ａを浸漬させた。このとき、負極材層の露出面の全てが上記スラリーに接するように、構造体Ａをスラリーに浸漬させた。ハイドロタルサイト、バインダー、及び、ビニルシランカップリング剤の配合比（質量比）を表１に示す。
【００８８】
構造体Ａをスラリーから取り出したのち、実施例１と同様にして亜鉛電極の作製を試みたが、構造体Ａをスリットに通す際に負極材層が集電体から剥離してしまい、表面に均一なハイドロタルサイト層を形成することができなかった。これは、負極材がスラリー中の水を吸って再度ペースト化し負極材層が柔らかくなってしまったためと推察される。負極の作製が困難であったため、比較例２については、亜鉛電池の作製は行わなかった。
【００８９】
（比較例３）
ハイドロタルサイト（Ｍｇ４Ａｌ２（ＯＨ）１２ＣＯ３・３Ｈ２Ｏ、構造式「Ｍ２＋１−ｘＭ３＋ｘ（ＯＨ）２Ａｎ−ｘ／ｎ・ｍＨ２Ｏ」においてｘ＝１／３、ｎ＝２、ｍ＝３、マグネシウム／アルミニウムのモル比：２、協和化学株式会社製、商品名：ＤＨＴ−４Ｈ）、バインダー（ＰＴＦＥ）、ビニルシランカップリング剤（信越化学株式会社製、商品名：ＫＢＭ１００３、ビニルトリメトキシシラン）及び水を含むスラリーを支持体（ＰＥＴフィルム、東レ株式会社製、商品名：ルミラーＴ６０、厚さ：５０μｍ）に塗布した後にスラリーを乾燥することにより、支持体上に多孔膜を形成した。これにより、支持体と多孔膜とからなる積層フィルムを得た。ハイドロタルサイト、バインダー、及び、ビニルシランカップリング剤の配合比（質量比）を表１に示す。
【００９０】
上述の積層フィルムを２枚用意した。次に、積層フィルムの多孔膜を、実施例１と同様にして作製した構造体Ａに接触させた後、積層フィルム及び構造体Ａを含む積層体をプレスした。そして、積層フィルムの支持体を剥離することにより、ハイドロタルサイト層／負極材／集電体／負極材／ハイドロタルサイト層の構成を有する亜鉛電極を得た。
【００９１】
（比較例４）
亜鉛電極の作製において、ハイドロタルサイト、バインダー、及び、ビニルシランカップリング剤の配合比（質量比）を表１に示す値に変更したこと以外は、比較例３と同様にして、ニッケル亜鉛電池を作製した。
【００９２】
＜電池性能評価＞
前記ニッケル亜鉛電池を用いて、以下に示す方法で、内部抵抗の評価、高率放電性能の評価及びサイクル寿命性能の評価を行った。結果を表１に示す。内部抵抗の評価は未化成の状態で行った。
【００９３】
（内部抵抗評価）
前記ニッケル亜鉛電池の内部抵抗を抵抗計（アデックスエール社製、ＡＸ−１２４Ｎ、測定信号：１ｋＨｚ）を用いて測定した。1ｋＨｚの交流抵抗は、集電体、負極材層、端子等の電子導電体の抵抗と電解液中やセパレータ内のイオン移動抵抗を含む内部抵抗となる。本評価に用いた電池は、負極のハイドロタルサイト層を除く構成が全て同じであることから、内部抵抗の違いはハイドロタルサイト層内のイオン移動抵抗のみに起因するものとして考えられる。
【００９４】
（高率放電性能評価）
２５℃の環境下において、電流値３００ｍＡ（１Ｃ）で１．９Ｖまで定電流充電した後、電流値が１５ｍＡ（０．０５Ｃ）に到達するまで定電圧充電することによりニッケル亜鉛電池の充電を行い、さらに、電池電圧が１．１Ｖに到達するまで１５ｍＡ（０．０５Ｃ）又は３０００ｍＡ（１０Ｃ）の定電流でニッケル亜鉛電池の放電を行った。これにより、０．０５Ｃ放電容量及び１０Ｃ放電容量を測定した。０．０５Ｃ放電容量に対する１０Ｃ放電容量の比率（％）を比較することにより高率放電性能を評価した。
【００９５】
（サイクル寿命性能評価）
【００９６】
２５℃の環境下において、電流値３００ｍＡ（１Ｃ）で１．９Ｖまで定電流充電した後、電流値が１５ｍＡ（０．０５Ｃ）に到達するまで定電圧充電することによりニッケル亜鉛電池の充電を行い、さらに、電池電圧が１．１Ｖに到達するまで１５０ｍＡ（０．５Ｃ）の定電流でニッケル亜鉛電池の放電を行うことを１サイクルとする試験を行った。１サイクル目の放電容量に対する各サイクルの放電容量の比率を容量維持率（％）として算出し、容量維持率が６０％となったときのサイクル数を測定した。また、充電末端の電流値が１サイクル目の充電末端の電流値に対して２００％を超えた場合に短絡が発生したものとしてその時点で試験を終了した。短絡の発生が無く、サイクル数が多いほど、サイクル寿命性能が高いといえる。なお、表１において（）で示す値（比較例３及び４の値）は、短絡発生直前の容量維持率である。
【００９７】
電流値に関する前記「Ｃ」とは、満充電状態から定格容量を定電流放電するときの電流の大きさを相対的に表したものである。前記「Ｃ」は、“放電電流値（Ａ）／電池容量（Ａｈ）”を意味する。例えば、定格容量を１時間で放電させることができる電流を「１Ｃ」、２時間で放電させることができる電流を「０．５Ｃ」と表現する。
【００９８】
【表１】
2020087516.tif 000002
【００９９】
表１に示されるように、実施例では、比較例と比べて優れた寿命性能を得ることができることが確認された。
【０１００】
比較例１のニッケル亜鉛電池は、内部抵抗が高く、放電容量比が実施例よりも低かった。ハイドロタルサイト層に親水化処理を施していないため、ハイドロタルサイト層の電解液への親和性が低く、実施例よりもイオン移動抵抗が高くなっていると推察される。
【０１０１】
比較例３及び比較例４のニッケル亜鉛電池は、亜鉛負極が部分的にハイドロタルサイト層により覆われていないため、テトラヒドロキシド亜鉛酸イオンの拡散を十分に防止できず、短絡が発生したと推察される。
【符号の説明】
【０１０２】
１…構造体、２…集電体（負極集電体）、３…負極材層、４…スラリー、５…ハイドロタルサイト層、５ａ…親水化処理されたハイドロタルサイト層、６…ハイドロタルサイト層付き構造体、７…界面活性剤を含む水溶液、１０…亜鉛電池用負極。
【図１】
2020087516.tif 000003
【図２】
2020087516.tif 000004
【図３】
2020087516.tif 000005